(57)【要約】【課題】カッターにより切断した際に、粘着材層に由来する粘着材のカッターへの付着量を従来にくらべて低減することができるシール型熱転写受像シートを提供すること。【解決手段】裏側基材層を含む離型シート部と、前記離型シート部の表面から、粘着材層、表側基材層、および受容層がこの順で積層され、前記離型シート部から剥離可能に設けられたシール基材部と、を含むシール型熱転写受像シートにおいて、前記表側基材層を、単一の層からなる単層構造、または２以上の層を積層してなる積層構造とし、かつ、（Ａ）単層構造の場合には、前記単一の層のＴＤ方向における引張破断強度（ＪＩＳ  Ｃ２１５１）を１９５ＭＰａ以上とし、（Ｂ）積層構造の場合には、前記２以上の層のうち、前記粘着材層と接して位置する層のＴＤ方向における引張破断強度（ＪＩＳ  Ｃ２１５１）を１９５ＭＰａ以上とする。【選択図】図１
2019055573.tif 000002
【特許請求の範囲】
【請求項１】
裏側基材層を含む離型シート部と、
前記離型シート部の表面から、粘着材層、表側基材層、および受容層がこの順で積層され、前記離型シート部から剥離可能に設けられたシール基材部と、
を含むシール型熱転写受像シートであって、
前記表側基材層は、単一の層からなる単層構造、または２以上の層を積層してなる積層構造を呈しており、かつ、
（Ａ）単層構造を呈する場合には、前記単一の層のＴＤ方向における引張破断強度（ＪＩＳ  Ｃ２１５１）が１９５ＭＰａ以上であり、
（Ｂ）積層構造を呈する場合には、前記２以上の層のうち、前記粘着材層と接して位置する層のＴＤ方向における引張破断強度（ＪＩＳ  Ｃ２１５１）が１９５ＭＰａ以上である、
ことを特徴とするシール型熱転写受像シート。
【請求項２】
前記表側基材層が２以上の層を積層してなる積層構造を呈しており、前記２以上の層のうち、前記受容層側に位置する層の全光透過率（ＪＩＳ  Ｋ７１０５）が９０％以上である、
ことを特徴とする請求項１に記載のシール型熱転写受像シート。
【発明の詳細な説明】
【技術分野】
【０００１】
本発明は、シール型熱転写受像シートに関する。
【背景技術】
【０００２】
従来から、熱転写シートと被転写体とを重ね合わせ、熱転写シート上の色材を被転写体に転写する熱転写方式の印刷が行われている。
【０００３】
このような熱転写方式の印刷において用いられる被転写体としては、例えば特許文献１や特許文献２に開示されているような、シール型熱転写受像シートがある。
【先行技術文献】
【特許文献】
【０００４】
【特許文献１】特開２０１５−０３９８４７号公報
【特許文献２】特開２０１５−０３３７８７号公報
【発明の概要】
【発明が解決しようとする課題】
【０００５】
このようなシール型熱転写受像シートは、ロール状に巻き回された状態でプリンタ内にセットされ、印刷が行われた後、プリンタに内蔵されたカッターによって切断されて、排出されることが多いところ、従来のシール型熱転写受像シートにあっては、これを構成する粘着材層に由来する粘着材がカッターに付着してしまい、カッターの切れ味が鈍ってしまう場合があった。粘着材が付着したカッターは交換しなければならず、粘着材の付着が多いほど頻繁にカッターの交換をしなければならず、歩留まりの低下およびコスト高の要因となっていた。
【０００６】
本願発明は、このような状況下においてなされたものであり、カッターにより切断した際に、粘着材層に由来する粘着材のカッターへの付着量を従来にくらべて低減することができるシール型熱転写受像シートを提供することを主たる課題とする。
【課題を解決するための手段】
【０００７】
前記課題を解決するための本発明は、裏側基材層を含む離型シート部と、前記離型シート部の表面から、粘着材層、表側基材層、および受容層がこの順で積層され、前記離型シート部から剥離可能に設けられたシール基材部と、を含むシール型熱転写受像シートであって、前記表側基材層は、単一の層からなる単層構造、または２以上の層を積層してなる積層構造を呈しており、かつ、（Ａ）単層構造を呈する場合には、前記単一の層のＴＤ方向における引張破断強度（ＪＩＳ  Ｃ２１５１）が１９５ＭＰａ以上であり、（Ｂ）積層構造を呈する場合には、前記２以上の層のうち、前記粘着材層と接して位置する層のＴＤ方向における引張破断強度（ＪＩＳ  Ｃ２１５１）が１９５ＭＰａ以上である、ことを特徴とする。
【０００８】
本発明にあっては、前記表側基材層が２以上の層を積層してなる積層構造を呈しており、前記２以上の層のうち、前記受容層側に位置する層の全光透過率（ＪＩＳ  Ｋ７１０５）が９０％以上であってもよい。
【発明の効果】
【０００９】
本発明のシール型熱転写受像シートによれば、カッターの切れ味を鈍らせる原因となっている粘着材層と接して位置する層のＴＤ方向における引張破断強度（ＪＩＳ  Ｃ２１５１）が１９５ＭＰａ以上であることから、カッターにより切断した際に、粘着材層に由来する粘着材のカッターへの付着量を従来に比べて低減することができる。なお、粘着材層と接して位置する層のＴＤ方向における引張破断強度（ＪＩＳ  Ｃ２１５１）を１９５ＭＰａ以上とすることにより粘着材のカッターへの付着量を低減することができる理由については必ずしも定かではないが、引張破断強度（ＪＩＳ  Ｃ２１５１）が１９５ＭＰａよりも小さくなると、カッターにより切断した際に切断面の層が層破壊を起こして粘着材層とともにカッターへ付着しやすくなっていると推測できる。つまり、引張破断強度（ＪＩＳ  Ｃ２１５１）が大きい層は、その層自体が応力を受けても延びにくく、その結果、粘着材とともにカッターへ付着しづらいと推測できる。
【図面の簡単な説明】
【００１０】
【図１】本発明の第１実施形態にかかるシール型熱転写受像シートの概略断面図である。
【図２】本発明の第２実施形態にかかるシール型熱転写受像シートの概略断面図である。
【発明を実施するための形態】
【００１１】
以下に本発明の実施形態にかかるシール型熱転写受像シートについて、図面を用いて説明する。なお、図面においては、図示と理解のしやすさの便宜上、適宜縮尺および縦横の寸法比等を、実物のそれらから変更し誇張していることがある。
【００１２】
（第１実施形態にかかるシール型熱転写受像シート）
図１は、本発明の第１実施形態にかかるシール型熱転写受像シートの概略断面図である。
【００１３】
図１に示すように、第１実施形態にかかるシール型熱転写受像シート１００は、離型シート部１０と、シール基材部２０とを含んでおり、シール基材部２０は離型シート部１０から剥離可能に設けられている。
【００１４】
・離型シート部
図１に示すように、第１の実施形態にかかるシール型熱転写受像シート１００における離型シート部１０は、裏側基材層１１の一方の面（図１においては上面）に離型層１２が設けられ、他方の面（図１においては下面）に裏面層１３が設けられた３層構造を呈している。なお、離型シート部１０は、裏側基材層１１を含んでいればよく、図１に示す離型層１２や裏面層１３は任意の層である。また、離型シート部１０は、前記離型層１２や裏面層１３とは別に、またはこれらに加えて、他の機能を奏する各種機能層を含んでいてもよい。
【００１５】
・裏側基材層
離型シート部１０を構成する必須の層である裏側基材層１１の材料について限定はなく、従来公知の材料を適宜選択して用いることができる。例えば、ポリエチレンテレフタレート、ポリエチレンナフタレート等の耐熱性の高いポリエステル、ポリプロピレン、ポリカーボネート、酢酸セルロース、ポリエチレン誘導体、ポリアミド、ポリメチルペンテン等のプラスチックの延伸または未延伸フィルムや、上質紙、コート紙、アート紙、キャストコート紙、板紙、エマルジョン含浸紙、合成ゴムラテックス含浸紙、合成樹脂内添紙、セルロース繊維紙等を挙げることができる。
【００１６】
また、裏側基材層１１として、内部にミクロボイドを有する層を用いることもできる。内部にミクロボイドを有する層の一例としては、内部にミクロボイドを有するポリオレフィン系樹脂層を挙げることができる。ポリオレフィン系樹脂層としては、ポリエチレン、ポリエチレンテレフタレート、ポリエチレンナフタレート等の耐熱性の高いポリエステル、ポリプロピレン、ポリブテン、ポリイソブテン、ポリイソブチレン、ポリブタジエン、ポリイソプレン、エチレン−酢酸ビニル共重合体等のポリオレフィン系樹脂を挙げることができる。
【００１７】
ミクロボイドを有するポリオレフィン系樹脂層としては、以下に示す二つの方法により、内部にミクロボイド（微細空孔）を生じさせることができる。一つは、ポリマー中に無機微粒子を混練し、そのコンパウンドを延伸するときに無機微粒子を核としてミクロボイドを生じさせる方法である。もう一つは、主体とする樹脂に対して非相溶なポリマー（一種類でも複数でも良い）をブレンドしたコンパウンドを作成する。このコンパウンドは微視的にみるとポリマー同士が微細な海島構造を形成している。このコンパウンドを延伸すると海島界面の剥離または、島を形成するポリマーの大きな変形によってミクロボイドが発生するものである。
【００１８】
なお、図１に示す裏側基材層１１は、前記の種々の材料からなる単一の層であるが、これに限定されることはなく、図示はしないが、前記の種々の材料の２種以上を積層してなる積層構造を呈していてもよい。この場合、各層同士は、従来公知の接着材により接着されていてもよい。
【００１９】
裏側基材層１１の厚さについても特に限定されることはなく、用途や求められる性能に応じて適宜設計可能である。例えば５０μｍ以上１５０μｍ以下程度としてもよい。
【００２０】
・離型層
図１に示す離型シート部１０にあっては、裏側基材層の一方の面（図１においては上面）に離型層１２が設けられている。離型層１２を設けることにより、離型シート部１０からのシール基材部２０の離型性を向上することができる。
【００２１】
離型層１２の材料については特に限定されることはないが、各種樹脂、具体的には、ワックス類、シリコーンワックス、シリコーン樹脂、シリコーン変性樹脂、フッ素樹脂、フッ素変性樹脂、ポリビニルアルコール、アクリル樹脂、熱架橋性エポキシ−アミノ樹脂及び熱架橋性アルキッド−アミノ樹脂等を挙げることができる。また、離型層１２は、１種の樹脂からなるものであってもよく、２種以上の樹脂からなるものであってもよい。また離型層１２は、前記の樹脂に加えイソシアネート化合物等の架橋剤、錫系触媒、アルミニウム系触媒等の触媒を用いて形成してもよい。
【００２２】
離型層１２の厚みは、０．１μｍ以上５μｍ以下程度が一般的である。離型層１２の形成方法としては、前記の樹脂を適当な溶剤により、溶解または分散させて離型層用塗工液を調製し、これを裏側基材層１１上にグラビア印刷法、スクリーン印刷法またはグラビア版を用いたリバースコーティング法等の従来公知の手段により塗布、乾燥して形成することができる。
【００２３】
また、離型層１２を設けることにかえて、上記裏側基材層１に離型材を含有させて、裏側基材層１１自体に離型性を付与することもできる。離型材としては、例えば、ポリエチレンワックス、アミドワックス、テフロン（登録商標）パウダー等の固形ワックス類、フッ素系またはリン酸エステル系界面活性剤、シリコーンオイル、反応性シリコーンオイル、硬化型シリコーンオイル等の各種変性シリコーンオイル、および各種シリコーン樹脂などを挙げることができる。
【００２４】
・裏面層
図１に示す離型シート部１０にあっては、裏側基材層１１の他方の面（図１においては下面）に裏面層１３が設けられている。裏面層１３を設けることにより、シール型熱転写受像シート１００の搬送性を向上することができる。
【００２５】
裏面層１３としては、例えば、アクリル系樹脂、セルロース系樹脂、ポリカーボネート樹脂、ポリビニルアセタール樹脂、ポリビニルアルコール樹脂、ポリビニルブチラール樹脂、ポリアミド樹脂、ポリスチレン系樹脂、ポリエステル系樹脂、ハロゲン化ポリマー等の樹脂中に、添加剤として、ナイロンフィラー、アクリル系フィラー、ポリアミド系フィラー、フッ素系フィラー、ポリエチレンワックス、アミノ酸系粉体等の有機系フィラー、二酸化珪素や金属酸化物等の無機フィラーを加えたもの等を使用することができる。またこれらの樹脂をイソシアネート化合物やキレート化合物等の硬化剤により硬化したものを使用することもできる。このような裏面層１３の厚みは、０．１μｍ以上５μｍ以下程度が一般的である。
【００２６】
・シール基材部
図１に示すように、第１の実施形態にかかるシール型熱転写受像シート１００におけるシール基材部２０は、前記離型シート部１０の表面（図１では上面）側から、粘着材層２１、表側基材層２２、プライマー層２５、および受容層２３がこの順で積層された積層構造を呈している。
【００２７】
・粘着材層
粘着材層２１の材料について限定はなく、従来公知の溶剤系や水系の粘着材を用いることができる。粘着材としては、例えば、酢酸ビニル樹脂、アクリル樹脂、酢酸ビニル−アクリル共重合体、酢酸ビニル−塩化ビニル共重合体、エチレン−酢酸ビニル共重合体、エチレンアクリル酸共重合体、エチレン−アクリル酸エステル共重合体、ポリウレタン樹脂や、天然ゴム、クロロプレンゴム、ニトリルゴムなどが挙げられる。
【００２８】
離型シート部１０からのシール基材部２０の剥離性の向上を考慮すると、粘着材層２１の粘着力は、離型シート部１０と粘着材層２１との剥離強度で、ＪＩＳ  Ｚ０２３７準拠の１８０°による剥離方法において、０．９８Ｎ以上１６．７Ｎ以下の範囲、好ましくは４．９Ｎ以上１３．７Ｎ以下の範囲にすることが望ましい。したがって、粘着材層２１の形成にあたっては、剥離強度がこの範囲になるように、材料や塗工量を適宜選択して使用することが好ましい。
【００２９】
粘着材層２１は、例えば、上記粘着材を適当な溶媒に溶解或いは分散した粘着材層用塗工液を、離型シート部１０上に、グラビア印刷法、スクリーン印刷法、グラビア版を用いたリバースロールコーティング印刷法等の公知の手段により、塗布し、乾燥することにより形成することができる。粘着材層２１の厚みについて特に限定はないが、５μｍ以上１５μｍ以下程度が好ましい。
【００３０】
・表側基材層
図１に示すように、第１の実施形態にかかるシール型熱転写受像シート１００におけるシール基材部２０は、前記粘着材層２１と接して、単一の層からなる単一構造の表側基材層２２が位置している。そして、この表側基材層２２のＴＤ方向における引張破断強度（ＪＩＳ  Ｃ２１５１）が１９５ＭＰａ以上であることに特徴を有している。このように、粘着材層２１と直接接して位置する表側基材層２２のＴＤ方向における引張破断強度（ＪＩＳ  Ｃ２１５１）を１９５ＭＰａ以上とすることにより、シール型熱転写受像シート１００をカッター切断した際に、粘着材層２１に由来する粘着材がカッターに付着することを抑制することができる。また、カッターの交換頻度を低減する観点からは、１９５ＭＰａ以上４００ＭＰａ以下であることが寄り好ましい。
【００３１】
ここで、ＴＤ方向とは、シール型熱転写受像シート１００の流れ方向（ＭＤ方向）に直交する方向を意味している。つまり、実施形態にかかるシール型熱転写受像シート１００が長尺状のシート形態を呈している場合にあっては、シール型熱転写受像シート１００の長手方向がＭＤ方向となり、これに直交する方向（幅方向）がＴＤ方向となる。
【００３２】
また、表側基材層２２の引張破断強度は、ＪＩＳ  Ｃ２１５１に準拠した方法にて測定することができる。具体的には、引張試験機を用いて速度２００ｍｍ／分で引張り、試料が切断(破断)したときの強度(引張荷重値を試験片の断面積で除した値)として求めることが出来る。
【００３３】
このような表側基材層２２を構成する材料については、前記引張破断強度の条件を満たすことを条件に適宜設計可能である。具体的には、ポリプロピレン、ポリエステル、ポリアリレート、ポリカーボネート、ポリウレタン、ポリイミド、ポリエーテルイミド、セルロース誘導体、ポリエチレン、エチレン・酢酸ビニル共重合体、ポリスチレン、アクリル、ポリ塩化ビニル、ポリ塩化ビニリデン、ポリビニルアルコール、ポリビニルブチラール、ナイロン、ポリエーテルエーテルケトン、ポリサルフォン、ポリエーテルサルフォン、テトラフルオロエチレン・パーフルオロアルキルビニルエーテル、ポリビニルフルオライド、テトラフルオロエチレン・エチレン、テトラフルオロエチレン・ヘキサフルオロプロピレン、ポリクロロトリフルオロエチレン、ポリビニリデンフルオライド等の各種プラスチックなどを挙げることができる。
【００３４】
なお、これらの材料であっても、その材料を用いて表側基材層を形成する方法の如何によって引張破断強度は変化する場合がある。例えば、ポリエチレンテレフタレートを用いた場合にあっては、その密度が大きくなるほど、またその厚みが厚くなるほど引張破断強度の値は大きくなる傾向がある。一方で、表側基材層の形成時に発泡剤を添加した場合にあっては、その密度が小さくなるため、引張破断強度の値が小さくなる傾向がある。
【００３５】
・プライマー層
シール基材部２０を構成するプライマー層２５は、表側基材層２２と受容層２３の間に設けられるものであり、表側基材層２２と受容層２３の接着性、帯電防止性、およびカール防止性等の付与を目的とするものであり、任意の層である。
【００３６】
プライマー層２５に用いるバインダー樹脂としてはポリウレタン系樹脂、ポリエステル系樹脂、ポリカーボネート系樹脂、ポリアミド系樹脂、アクリル系樹脂、ポリスチレン系樹脂、ポリスルフォン系樹脂、ポリ塩化ビニル樹脂、ポリ酢酸ビニル樹脂、塩化ビニル−酢酸ビニル共重合体樹脂、ポリビニルアセタール樹脂、ポリビニルブチラール樹脂、ポリビニルアルコール樹脂、エポキシ樹脂、セルロース系樹脂、エチレン−酢酸ビニル共重合体樹脂、ポリエチレン系樹脂、およびポリプロピレン系樹脂等が挙げられる。
【００３７】
プライマー層２５には、導電性を付与するために層状珪酸塩を添加することが好ましい。層状珪酸塩とは、ナトリウム、マグネシウム、およびリチウムの塩と珪酸ソーダを適正条件下で反応させた合成物である。
【００３８】
・受容層
図１に示すように、プライマー層２５上には受容層２３が設けられている。受容層２３は本発明で用いられるシール型熱転写受像シート１００における必須の構成である。
【００３９】
受容層２３は、バインダー樹脂を含有している。受容層２３に含まれるバインダー樹脂としては、本実施形態にかかるシール型熱転写受像シート１００と組み合わせて用いられる熱転写シートにおける染料層の染料を受容し易い従来公知の樹脂材料を使用することができる。例えば、ポリプロピレン等のポリオレフィン系樹脂、ポリ塩化ビニルもしくはポリ塩化ビニリデン等のハロゲン化樹脂、ポリ酢酸ビニル、塩化ビニル−酢酸ビニル系共重合体、エチレン−酢酸ビニル共重合体もしくはポリアクリル酸エステル等のビニル系樹脂、ポリエチレンテレフタレートもしくはポリブチレンテレフタレート等のポリエステル樹脂、ポリスチレン系樹脂、ポリアミド系樹脂、エチレンもしくはプロピレン等のオレフィンと他のビニルポリマーとの共重合体系樹脂、アイオノマーもしくはセルロースジアスターゼ等のセルロース系樹脂、ポリカーボネート、アクリル系樹脂等の溶剤系の樹脂を挙げることができる。
【００４０】
また、上記で例示した溶剤系の樹脂にかえて、水溶性樹脂、水溶性高分子、水系樹脂などの水系の樹脂をバインダー樹脂として用いることもできる。水系の樹脂を受容層２３によれば、溶剤系の受容層と比較して、印画濃度の高い画像を形成することができ、また、画像形成後の耐光性や、光沢性を高めることができる。
【００４１】
上記水溶性樹脂、水溶性高分子としてはポリビニルピロリドン樹脂、ポリビニルアルコール樹脂、ゼラチンなどを挙げることができる。水系樹脂としては、塩ビ系樹脂、アクリル系樹脂、ウレタン系樹脂等のエマルジョン、或いはディスパージョンなど溶媒の一部が水で構成されているものを挙げることができる。なお、上記水系樹脂は、例えば、溶剤系樹脂を含む溶液をホモジナイザーなどの方法によって分散し調製することで形成することができる。
【００４２】
また、受容層２３には、熱転写シートとの離型性を向上させるための離型材を含有させてもよい。離型材としては、上記離型シート部１０の、裏側基材層１１に含有させることができる離型材として説明したものをそのまま用いることができ、ここでの詳細な説明は省略する。
【００４３】
上記で説明した各種のバインダー樹脂は、受容層２３の固形分総量に対し、５０質量％以上含有されていることが好ましい。特に、水溶性樹脂、水溶性高分子、或いは水系樹脂の含有量を上記範囲内とすることで、形成される画像により高い光沢性を付与することができる。これ以外のバインダー樹脂を用いる場合についても同様である。
【００４４】
受容層２３の形成方法についても特に限定はなく、上記で説明したバインダー樹脂、必要に応じて添加される各種の添加剤を、水または溶剤等の適当な溶媒に溶解または分散させて受容層用塗工液を調製し、これをグラビア印刷法、スクリーン印刷法またはグラビア版を用いたリバースコーティング法等の手段により、表側基材層２２上に塗工、乾燥して形成することができる。
【００４５】
受容層の厚みについても特に限定はないが、１μｍ以上１０μｍ以下程度が一般的である。
【００４６】
（第２実施形態にかかるシール型熱転写受像シート）
図２は、本発明の第２実施形態にかかるシール型熱転写受像シートの概略断面図である。なお、説明の便宜上、図１に示した本発明の第１の実施形態にかかるシール型熱転写受像シート１００と同じ構成については同じ符号を付ける。
【００４７】
図２に示すように、第２の実施形態にかかるシール型熱転写受像シート１００は、シール基材部２０における表側基材層２２が２層以上（図２では３層）の層を積層してなる積層構造を呈している点において、前記第１の実施形態にかかるシール型熱転写受像シート１００と異なっており、他の構成はすべて第１の実施形態にかかるシール型熱転写受像シート１００と同じである。したがって、以下においては、表側基材層２２についてのみ説明し、他の構成についての説明は省略する。
【００４８】
・表側基材層
図２に示すように、第２の実施形態にかかるシール型熱転写受像シート１００のシール基材部２０における表側基材層２２は、粘着材層２１側から、第１層２２Ａ、第２層２２Ｂおよび第３層２２Ｃをそれぞれ接着層２４を介して積層した積層構造を呈している。そして、積層構造を形成する３つ層（２２Ａ、２２Ｂ、２２Ｃ）のうち、粘着材層２１と接して位置する層、つまり第１層２２ＡのＴＤ方向における引張破断強度（ＪＩＳ  Ｃ２１５１）が１９５ＭＰａ以上であることに特徴を有している。前記の通り、シール型熱転写受像シート１００をカッターで切断した際、カッターに粘着材層２１由来の粘着材が付着するか否かは、粘着材層２１と接している表側基材の材質の破断強度に大きな影響を受けるところ、本実施形態にかかるシール型熱転写受像シート１００によれば、粘着材の付着に影響を及ぼす位置にある層、つまり第１層２２ＡのＴＤ方向における引張破断強度（ＪＩＳ  Ｃ２１５１）を１９５ＭＰａ以上としていることにより、前記第１の実施形態にかかるシール型熱転写受像シート１００と同じ効果を得ることができる。
【００４９】
・第１層２２Ａ
第１層２２Ａは、第１実施形態にかかるシール型熱転写受像シート１００における表側基材層２２と同じであるため、ここでの説明は省略する。
【００５０】
・第２層２２Ｂ
表側基材層２２を構成する第２層２２Ｂについては特に限定されることはなく、表側基材層２２に求められる機能や性能、さらにはシール型熱転写受像シート１００に求められる機能や性能などを考慮して適宜設計可能である。
【００５１】
例えば、表側基材層２２に断熱性が要求される場合には、第２層２２Ｂを断熱層としてもよい。断熱層としての第２層としては、内部にミクロボイドを有するポリオレフィン系樹脂層を挙げることができる。ポリオレフィン系樹脂層としては、上記離型シート部１０の裏側基材層１１において「ミクロボイドを有する層」として説明したものをそのまま用いることができ、ここでの説明は省略する。
【００５２】
また、第２層２２Ｂとしては、前記ミクロボイドを有する断熱層にかえて、中空粒子を有する断熱層としてもよい。中空粒子としては、発泡粒子を用いてもよく、非発泡粒子を用いることもできる。また、中空粒子として用いられる発泡粒子は、独立発泡粒子であってもよく、あるいは、連続発泡粒子であってもよい。さらに、中空粒子は、樹脂等から構成される有機系中空粒子であってもよく、ガラス等から構成される無機系中空粒子であってもよい。また、中空粒子は、架橋中空粒子であってもよい。
【００５３】
上記中空粒子を構成する樹脂としては、例えば、スチレンアクリル樹脂、架橋スチレン−アクリル樹脂等のスチレン系樹脂、アクリロニトリル−アクリル樹脂等の（メタ）アクリル系樹脂、フェノール系樹脂、フッ素系樹脂、ポリアミド系樹脂、ポリイミド系樹脂、ポリカーボネート系樹脂、ポリエーテル系樹脂等を挙げることができる。
【００５４】
バインダー樹脂について特に限定はないが、通常、水系溶媒に分散あるいは溶解可能な、水系樹脂が好ましく用いられる。このような水系樹脂としては、例えば、アクリル系ウレタン樹脂等のポリウレタン樹脂、ポリエステル樹脂、ゼラチン、スチレンアクリル酸エステル、ポリビニルアルコール、ポリエチレンオキサイド、ポリビニルピロリドン、プルラン、カルボキシメチルセルロース、ヒドロキシエチルセルロース、デキストラン、デキストリン、ポリアクリル酸及びその塩、寒天、κ−カラギーナン、λ−カラギーナン、ι−カラギーナン、カゼイン、キサンテンガム、ローカストビーンガム、アルギン酸、アラビアゴム、ポリアルキレノキサイド系共重合ポリマー、水溶性ポリビニルブチラール、カルボキシル基やスルホン酸基を有するビニルモノマーの単独重合体や共重合体等を挙げることができる。また、上記樹脂の２種類以上を組み合わせて用いても良い。なお、上記バインダー樹脂として、例えばゼラチン、ポリビニルアルコール、寒天、κ−カラギーナン、λ−カラギーナン、ι−カラギーナン等の材料を用いる場合には、これらバインダー樹脂は、冷却ゲル化機能も発揮し得るため、別途、後述する冷却ゲル化剤を用いことなく良好な多孔質層を形成することができる。
【００５５】
中空粒子を有する断熱層としての第２層２２Ｂに含まれるバインダー樹脂の量は、用いられる中空粒子の種類などによって適宜決定することができるが、一般的には、第２層２２Ｂの固形分総量に対する、バインダー樹脂の質量は５質量％〜７０質量％であることが好ましく、１０質量％〜６０質量％であることがより好ましく、１５質量％〜４０質量％であることが特に好ましい。
【００５６】
・第３層
表側基材層２２を構成する第３層２２Ｃについても特に限定されることはなく、表側基材層２２に求められる機能や性能、さらにはシール型熱転写受像シート１００に求められる機能や性能などを考慮して適宜設計可能である。
【００５７】
例えば、表側基材層２２に透明性が要求される場合には、第３層２２Ｃを透明層としてもよい。透明層としての第３層としては、透明ポリエチレンテレフタレート層や透明ポリプロピレン層などを挙げることができる。第３層を透明層とする場合にあっては、その全光透過率（ＪＩＳ  Ｋ７１０５）が９０％以上であることが好ましい。また、表側基材層２２にシールとしての剛性、いわゆるコシ、剥がした際の糊残りの改善、さらにはプリンタ内での搬送性を考慮してシール型熱転写受像シート全体の薄型化などが要求される場合もあり、その場合にあっては、各要求を満たす材料を適宜選択してもよい。
【００５８】
ここで、図２に示すように、表側基材層２２が２以上の層を積層してなる積層構造を呈する場合において、引張破断強度を測定する場合にあっては、表側基材層２２を有機溶剤に浸して接着層２４を溶解させ、粘着材層２１と接して位置する層、つまり図２においては図２においては第１層２２Ａを分離・乾燥した後、当該層の引張破断強度を測定すればよい。
【００５９】
・接着層
表側基材層２２を構成する第１層２２Ａ、第２層２２Ｂ、および第３層２２Ｃは、それぞれ接着層２４によって接着されていてもよい、接着層は、接着剤を含んでおり接着機能を有する。接着剤成分としては、例えば、ウレタン系樹脂、α−オレフィン−無水マレイン酸樹脂等のポリオレフィン系樹脂、ポリエステル系樹脂、アクリル系樹脂、エポキシ系樹脂、ウリア系樹脂、メラミン系樹脂、フェノール系樹脂、酢酸ビニル系樹脂、シアノアクリレート系樹脂等を挙げることができる。中でもアクリル系樹脂の反応型のものや、変成したもの等を好ましく使用することができる。また、接着剤は硬化剤を用いて硬化させると、接着力も向上し、耐熱性も上がるため好ましい。硬化剤としては、イソシアネート化合物が一般的であるが、脂肪族アミン、環状脂肪族アミン、芳香族アミン、酸無水物等を使用することができる。
【００６０】
接着層２４の厚みは、通常、乾燥状態で０．５μｍ以上１０μｍ以下程度である。接着層の形成は、一般的に行われている塗工手段を用いることができ、例えば、グラビア印刷法、スクリーン印刷法、グラビア版を用いたリバースロールコーティング法等の手段により、塗工し、乾燥することで得ることができる。また、ポリエチレン等を使用した、ＥＣサンドラミネーションを行ってもよい。
【００６１】
（その他の実施形態）
なお、前記第２の実施形態にかかるシール型熱転写受像シート１００にあっては、表側基材層が三層構造を呈していたが、これに限定されることはなく、二層構造であってもよく、４層構造以上であってもよい。ただし、いかなる場合であっても、粘着材層２１と接して位置する層のＴＤ方向における引張破断強度（ＪＩＳ  Ｃ２１５１）が１９５ＭＰａ以上であることが必要である。
【実施例】
【００６２】
以下に実施例と比較例を挙げて本発明を説明する。なお、文中の「部」は特に断りのない限り質量基準である。
【００６３】
各実施例、及び比較例のシール型熱転写受像シートを形成するにあたり、以下の薄層を準備した。
＜薄層１＞
透明ポリエチレンテレフタレート層
（ルミラー（登録商標）  厚み２５μｍ  東レ（株））
引張破断強度：１９５−２９５ＭＰａ
全光線透過率：９０〜９５％
＜薄層２＞
ミクロボイドを有するポリエチレンテレフタレート層
（ルミラー（登録商標）  厚み３５μｍ  東レ（株））
引張破断強度：９５−１７５ＭＰａ
全光線透過率：１５〜２５％
＜薄層３＞
ミクロボイドを有するポリエチレンテレフタレート層
（ＦＫ２０２  厚み７５μｍ  東洋紡（株））
引張破断強度：１００−１８５ＭＰａ
全光線透過率：０〜１０％
＜薄層４＞
透明ポリプロピレン層
（ＦＯＳ−ＢＴ  厚み３０μｍ  フタムラ化学（株））
引張破断強度：２００−３７０ＭＰａ
全光線透過率：９０〜９５％
＜薄層５＞
ポリエステル系合成紙
（Ｋ１２１２  厚み１００μｍ  東洋紡（株））
全光線透過率：０〜１０％
【００６４】
また、各実施例、及び比較例のシール型熱転写受像シートを形成するにあたり、以下の塗工液を準備した。
【００６５】
＜受容層用塗工液＞
・塩化ビニル−酢酸ビニル共重合体                                          １２部
（ソルバイン（登録商標）Ｃ  日信化学工業（株））
・エポキシ変性シリコーン                                                ０．８部
（Ｘ−２２−３０００Ｔ  信越化学工業（株））
・アミノ変性シリコーン                                                ０．２４部
（Ｘ−２２−１６６０Ｂ−３  信越化学工業（株））
・トルエン                                                                ３０部
・メチルエチルケトン                                                      ３０部
【００６６】
＜プライマー層用塗工液＞
・導電性合成層状ケイ酸塩                                                  １０部
（ラポナイトＪＳ  ウイルバー・エリス（株））
・ポリエステル樹脂                                                        １０部
（ポリエスター（登録商標）ＷＲ９０５  日本合成化学（株））
・水                                                                      ８０部
【００６７】
＜離型層用塗工液＞
・付加重合剤シリコーン                                                  １００部
（ＫＳ８４７Ｈ  信越化学工業（株））
・トルエン                                                              ２００部
【００６８】
＜粘着材層用塗工液＞
・アクリル共重合体                                                        ４８部
（ＳＫダイン１３１０Ｌ  綜研化学（株））
・エポキシ樹脂                                                        ０．３６部
（硬化剤Ｅ−ＡＸ  綜研化学（株））
・酢酸エチル                                                        ５１．６４部
【００６９】
＜接着層用塗工液＞
・ウレタン樹脂                                                            ３０部
（タケラック（登録商標）Ａ−９６９Ｖ  三井武田ケミカル（株））
・イソシアネート                                                          １０部
（タケネート（登録商標）Ａ−５  三井武田ケミカル（株））
・酢酸エチル                                                              ６０部
【００７０】
（実施例１）
表側基材層を構成する第１層として上記＜薄層４＞と、第２層として上記＜薄層２＞とを用い、これらを上記組成の接着層用塗工液を用いてドライラミネーション法にて積層した。続いて、第３層として上記＜薄層１＞を用い、これを第２層上に、上記組成の接着層用塗工液を用いてドライラミネーション法にて積層した。
【００７１】
続いて、表側基材層を構成する第３層上に、上記組成のプライマー層用塗工液を乾燥時１．０μｍの厚さとなるように塗工して、プライマー層を形成した。続いて、このプライマー層上に、上記組成の受容層用塗工液を乾燥時４．０μｍの厚さとなるように塗工して、受容層を形成し、第１層／接着層／第２層／接着層／第３層／プライマー層／受容層がこの順で積層された積層体Ａを得た。
【００７２】
また、裏側基材層として上記＜薄層５＞を用い、この一方の面に、上記組成の離型層用塗工液を乾燥時０．３μｍの厚さとなるように塗工し離型層を形成した。続いて、この離型層上に、上記組成の粘着材層用塗工液を乾燥時１０．０μｍの厚さとなるように塗工して、粘着材層を形成し、裏側基材層／離型層／粘着材層がこの順で積層された積層体Ｂを得た。
【００７３】
続いて、上記積層体Ａの第１層と、上記積層体Ｂの粘着材層とを貼り合せることで、裏側基材層／離型層／粘着材層／第１層／接着層／第２層／接着層／第３層／プライマー層／受容層がこの順で積層された、実施例１のシール型熱転写受像シートを作製した。
【００７４】
（実施例２）
表側基材層の第２層として上記＜薄層３＞を用いた以外は、実施例１と同様にして、実施例２のシール型熱転写受像シートを作製した。
【００７５】
（実施例３）
表側基材層の第１層として上記＜薄層１＞を用いた以外は、実施例１と同様にして、実施例３のシール型熱転写受像シートを作製した。
【００７６】
（実施例４）
表側基材層の第３層は設けず、第１層として上記＜薄層４＞と、第２層として上記＜薄層２＞とを用い、これらを上記組成の接着層用塗工液を用いてドライラミネーション法にて積層し、積層体Ａを得た。それ以外は実施例１と同様にして、積層体Ａの第１層と積層体Ｂの粘着材層とを貼り合せることで、裏側基材層／離型層／粘着材層／第１層／接着層／第２層／プライマー層／受容層がこの順で積層された、実施例４のシール型熱転写受像シートを作製した。
【００７７】
（比較例１）
表側基材層の第３層は設けず、第１層として上記＜薄層２＞と、第２層として上記＜薄層１＞とを用い、これらを上記組成の接着層用塗工液を用いてドライラミネーション法にて積層し、積層体Ａを得た。それ以外は実施例１と同様にして、積層体Ａの第１層と積層体Ｂの粘着材層とを貼り合せることで、裏側基材層／離型層／粘着材層／第１層／接着層／第２層／プライマー層／受容層がこの順で積層された、比較例１のシール型熱転写受像シートを作製した。
【００７８】
（比較例２）
表側基材層の第３層は設けず、第１層として上記＜薄層３＞と、第２層として上記＜薄層１＞とを用い、これらを上記組成の接着層用塗工液を用いてドライラミネーション法にて積層し、積層体Ａを得た。それ以外は実施例１と同様にして、積層体Ａの第１層と積層体Ｂの粘着材層とを貼り合せることで、裏側基材層／離型層／粘着材層／第１層／接着層／第２層／プライマー層／受容層がこの順で積層された、比較例２のシール型熱転写受像シートを作製した。
【００７９】
（比較例３）
表側基材層の第１層として上記＜薄層２＞、第２層として上記＜薄層４＞を用いた以外は、実施例１と同様にして、比較例３のシール型熱転写受像シートを作製した。
【００８０】
（シール型熱転写受像シートの評価）
上記実施例１〜４および比較例１〜３のシール型熱転写受像シートそれぞれについて、（１）カッター糊付着性評価、（２）プリンタ排出性能評価、および（３）印画物の画像表現性の評価を行った。
【００８１】
（１）カッター糊付着性評価
上記で作製した各シール型熱転写受像シートと、プリンタ（三菱電機（株）、ＣＰ９６５０）とを使用して、１０，０００枚カット後のカッターへの粘着材の付着レベルを目視確認した。
（評価基準）
○：カッターへの粘着材付着がほとんど見られなかった。
×：カッターに多くの粘着材が付着していた。
【００８２】
（２）プリンタ排出性能評価
上記（１）のプリンタを使用し、１２８グレーを０℃環境下で１０枚連続印画して、プリンタからの印画物排出性を目視確認した。
（評価基準）
○：プリンタから印画物の排出がスムーズに行えた。
×：プリンタ排出口への印画物の貼りつきが発生し、排出不良が発生した。
【００８３】
（３）印画物の画像表現性
上記（１）のプリンタを使用し、人物画を印画して、下記の評価基準に基づき印画物の目視評価を行った。
（評価基準）
○：印画物の画像は、透明感に優れ、かつ奥行きがあって立体感に優れていた。
×：印画物の画像は、透明感、奥行きともに乏しく、立体感がなかった。
【００８４】
上記の各評価の結果を表１に示す。本発明の層構成を満たす実施例のシール型熱転写受像シートは、比較例のシール型熱転写受像シートと比較して、カッターへの粘着材付着が抑制され、プリンタからの排出性能に優れることがわかった。
【００８５】
【表１】
2019055573.tif 000003
【符号の説明】
【００８６】
１００…シール型熱転写受像シート
１０…離型シート部
１１…裏側基材層
１２…離型層
１３…裏面層
２０…シール基材部
２１…粘着材層
２２…表側基材層
２２Ａ…第１層
２２Ｂ…第２層
２２Ｃ…第３層
２３…受容層
２４…接着層
２５…プライマー層
【図１】
2019055573.tif 000004
【図２】
2019055573.tif 000005